구리 나노 입자 50 g 을 450 g 의 톨루엔 에 45 ℃ 에서 3 시간 동안 교반 하 여 10 wt % 의 제 1 혼합 용액 을 제조 하 였 다 . 이 용액 에 50 g 의 테트라 데칸 를 첨가 하 고 45 ℃ 에서 30 분 간 교반 하 여 제 2 혼합 용액 을 제조 하 였 다 . 그 후 , 제 2 혼합 용액 을 50 ℃ 로 분별 증류 하 여 제 2 혼합 용액 중 의 450 g 의 톨루엔 을 제거 함 으로써 50 wt % 의 비수 계 구리 나노 잉크 를 제조 하 였 다 .